Состав для отделки
COMPOSITION FOR FINISHING

Изобретение относится к строительным материалам и может быть использовано для приготовления строительных и кладочных растворов, а также для производства внутренних и наружных штукатурных работ.
Известен строительный раствор, содержащий цемент, мелкий заполнитель - кварцевый песок, тонкомолотый наполнитель тонкоизмельченный дунит, натрий сернокислый и воду (RU 2428391, МПК С04В 28/02, С04В 14/04, С04В 111/20, опубл. 10.09.2011).
Известный строительный раствор обладает фунгицидностью, однако в качестве вяжущего в растворе используют цемент, то есть конечным продуктом является цементный композиционный материал, кроме того не достигается пластифицирующий эффект из-за низкого содержания натрия сернокислого (0,6-1,5 мас.%), что снижает удобоукладываемость раствора.
Известна смесь для получения силикатного кирпича, содержащая песок, щелочной активатор (сульфат-карбонат натрия - отход производства глинозема), известь негашеную, подвергнутые совместному помолу до удельной поверхности не менее 3000 см/г и золу-унос (RU 2308431, МПК С04В 28/20, опубл. 20.10.2007).
Недостатками известной смеси являются сложность приготовления (метод полусухового прессования при влажности 6-10%, давлении 10 МПа, температуре 95-100°С в течение 6 часов), а также использование молотого песка. Благодаря подобранным соотношениям компонентов смеси получают силикатный кирпич с повышенной прочностью при сжатии и изгибе, однако не исследованы фунгицидные свойства материала.
Наиболее близким техническим решением к предлагаемому является силикатная смесь, включающая негашеную известь, немолотый кварцевый песок и добавку, в качестве которой содержит 5%-ный водный раствор аммиачной селитры (RU 2444488, МПК С04В 28/20, С04В 111/20, опубл. 10.03.2012).
Известная смесь характеризуется грибостойкостью, но не обладает фунгицидными свойствами.
Технический результат заключается в придании фунгицидности составам для отделки при использовании более низкой концентрации добавки.
Сущность изобретения заключается в том, что состав для отделки включает негашеную известь, немолотый кварцевый песок, добавку и воду. В качестве добавки состав содержит сульфат натрия при следующем соотношении компонентов, мас.%:
Негашеная известь
19,4-19,6
Немолотый кварцевый песок
58,2-58,8
Сульфат натрия
2,0-3,0
Вода
остальное
2
4
Сульфат натрия (NaSO) - натриевая соль серной кислоты. Бесцветные кристаллы. Показатели преломления: меньший Np=1,469, средний Nm=1,476, больший Ng=1,481; кристаллизуется из водных растворов выше 32,384°С. В интервале от -1,2 до 32,4°С кристаллизуется декагидрат, от -3,5 до 24,25°С - также метастабильный гептагидрат. Растворимость безводного натрия сульфата в воде 21,9% по массе (25°С). Т. кип. насыщ. водного раствора (29,7% по массе натрия сульфата) 102,88°С.
Способ приготовления состава для отделки заключается в следующем. Производят весовую дозировку компонентов. Получают сухую смесь путем смешивания немолотого кварцевого песка, негашеной извести и сульфата натрия. В смесь сухих компонентов добавляют воду и проводят перемешивание смеси до получения однородного состава, смесь укладывают в стальные формы и уплотняют на виброустановках.
При исследовании составов для отделки испытания проводились на образцах, составы которых приведены в табл. 1.
Испытания на биостойкость проводят по ГОСТ 9.049-91 методом 1 и 3. В качестве тест-организмов используют следующие виды плесневых грибов: Aspergillius niger, A. flafus, A. terreus, Penicillium cuclopium, P. funiculosum, P. chrysogenum, Paecilomyces varioti, Chaetomium globosum, Trichoderma viride. Полученные результаты приведены в табл. 2.
Из результатов, приведенных в табл. 2 следует, что составы в зависимости от соотношений компонентов обладают различными показателями биостойкости. Состав 2 содержит небольшое количество добавки и поэтому обладает только грибостойкими свойствами. Оптимальными являются составы 3 и 4, обладающие фунгицидными свойствами, кроме того в них наблюдается пластифицирующий эффект, что приводит к разжижению составов, тем самым повышая удобоукладываемость.
Предлагаемые составы для отделки по сравнению с известным решением обладают фунгицидными свойствами за счет использования в качестве добавки сульфата натрия в концентрации 2,0-3,0%.
Таблица 1
№состава
Состав для отделки, мас.%
Негашенаяизвесть
Кварцевыйпесок
Вода
Сульфатнатрия
5%-ныйводный раствораммиачнойселитры
1
20,1
59,9
20
0
-
2
19,6
58,8
19,6
2
-
3
19,5
58,6
19,5
2,4
-
4
19,4
58,2
19,4
3
-
Прототип
19,2
56,2
-
-
24,6
Таблица 2
№состава
Степень роста грибов, баллы
Характеристикапо ГОСТ 9.049-91
Метод 1
Метод 3
1
0
2
Грибостойкий
2
0
2
Грибостойкий
3
0
1
Фунгицидный
4
0
0
Фунгицидный
Прототип
0
4
Грибостойкий